(57)【要約】【解決手段】支持体上にワックス層を介して粘着剤層が積層され、歯面に該粘着剤層面を貼付して加圧後に支持体を剥離することでワックス層及び粘着剤層が歯面に貼付して転写される歯の化粧用加圧転写シールであり、粘着剤層が(メタ)アクリル酸アルキル共重合体、((メタ)アクリル酸アルキル／ジアセトンアクリルアミド)共重合体、メタクリル酸メチル／メタクリル酸ブチル／メタクリル酸ジメチルアミノエチル共重合体、メタクリル酸メチル／アクリル酸エチル／メタクリル酸塩化トリメチルアンモニウムエチル共重合体から選ばれる粘着成分と可塑剤とを含有する粘着剤組成物で形成され、支持体のワックス層との接触面がシリコーンで被覆されてなる。【効果】本発明の上記シールは表面がワックス層で被覆された粘着剤層(転写層)が歯の表面に転写されて、自然で優れた色調(化粧効果)を歯面に付与でき、かつ粘着剤層が適度な歯への粘着力と支持体からの剥離力を有する。【選択図】なし【特許請求の範囲】
【請求項１】
支持体上にワックス層を介して粘着剤層が積層されてなり、歯面に該粘着剤層面を貼付して加圧後に支持体を剥離することで、該ワックス層及び粘着剤層が歯面に貼付して転写される歯の化粧用加圧転写シールであって、粘着剤層が、（メタ）アクリル酸アルキル共重合体、（（メタ）アクリル酸アルキル／ジアセトンアクリルアミド）共重合体、メタクリル酸メチル／メタクリル酸ブチル／メタクリル酸ジメチルアミノエチル共重合体、メタクリル酸メチル／アクリル酸エチル／メタクリル酸塩化トリメチルアンモニウムエチル共重合体から選ばれる少なくとも１種の粘着成分と可塑剤とを含有してなる粘着剤組成物で形成され、かつ支持体のワックス層との接触面がシリコーンで被覆されてなることを特徴とする歯の化粧用加圧転写シール。
【請求項２】
粘着成分が、
粘着成分（Ａ）：けん化価が５０〜８０で、エタノールに粘着成分（Ａ）を樹脂分として２０質量％溶解した時の粘度（２５℃）が５０〜１２０ｍＰａ・ｓである（メタ）アクリル酸アルキル共重合体及び／又は（（メタ）アクリル酸アルキル／ジアセトンアクリルアミド）共重合体と、
粘着成分（Ｂ）：酸価が１８０〜３３０ｍｇＫＯＨ／ｇで、エタノールに粘着成分（Ｂ）を樹脂分として２０質量％溶解した時の粘度（２５℃）が２００〜１０００ｍＰａ・ｓである（メタ）アクリル酸アルキル共重合体と
を含むことを特徴とする請求項１記載の歯の化粧用加圧転写シール。
【請求項３】
粘着剤組成物が、更に増粘剤としてヒドロキシプロピルセルロース及び／又はヒドロキシプロピルメチルセルロースアセテートサクシネートを含有することを特徴とする請求項１又は２記載の歯の化粧用加圧転写シール。
【請求項４】
粘着剤組成物が、更に白色顔料を含有することを特徴とする請求項１、２又は３記載の歯の化粧用加圧転写シール。
【発明の詳細な説明】
【技術分野】
【０００１】
本発明は、支持体上にワックス層を介して粘着剤層が積層されてなり、歯面に粘着剤層面を貼付して加圧後に支持体を剥離することで、ワックス層及び粘着剤層が歯面に貼付して転写される歯の化粧用加圧転写シールに関し、更に詳述すると、ムラがなく優れた色調を歯に付与し（化粧効果）、かつ簡便性・操作性を両立するために必要な適度な歯への粘着力と支持体からの剥離力を有する歯の化粧用加圧転写シールに関する。
【背景技術】
【０００２】
歯の色調を一時的に化粧感覚で変えられる剤型として、非水溶性皮膜形成剤を用いた塗布組成物が多数提案されている（特許文献１；特開平４−８２８２１号公報、特許文献２；特開平８−３２５１２８号公報、特許文献３；特開平９−１００２１５号公報参照）が、これら塗布組成物は、塗布前に歯の表面の水分を十分に除去しても、特に下顎において、塗布している間に唾液で再び濡れてしまうため、ムラなく塗ることが困難であった。
【０００３】
一方、歯にドライフィルム組成物を貼付する例も提案されている（特許文献４；特表２００３−５２６６４８号公報、特許文献５；特表２００６−５１６６５４号公報参照）が、歯を好みの色に変えることを目的とした場合、歯全体をきれいに覆わないと、フィルム組成物を貼った部分と貼っていない部分とのコントラストが拡大し、逆に不自然さが強調される場合があった。また、貼付する際にドライフィルム組成物が破れたり、しわが寄ったりし、破れ易いため歯間部に密着させることも困難であった。
【０００４】
これらの問題を解決するためには、異なる歯の大きさに合わせてフィルムを丁寧にカットする方法もあるが、多大な時間と労力を要し、操作性、簡便性に課題があり、面倒で実用性に劣るものであった。
【０００５】
【特許文献１】特開平４−８２８２１号公報
【特許文献２】特開平８−３２５１２８号公報、
【特許文献３】特開平９−１００２１５号公報
【特許文献４】特表２００３−５２６６４８号公報
【特許文献５】特表２００６−５１６６５４号公報
【発明の開示】
【発明が解決しようとする課題】
【０００６】
本発明は、上記事情に鑑みなされたもので、歯面にムラがなく優れた色調を付与することができ（化粧効果）、かつ簡便性・操作性を両立するために必要な適度な歯への粘着力を有する粘着剤層を有し、かつ支持体を速やかに剥離できる歯の化粧用加圧転写シールを提供することを目的とする。
【課題を解決するための手段】
【０００７】
本発明者は、上記目的を達成するため鋭意研究を重ねた結果、支持体上にワックス層を介して粘着剤層が積層されてなり、歯面に粘着剤層面を貼付して支持体面を加圧後に支持体を剥がすことで、ワックス層及び粘着剤層（転写層）が歯面に貼付して転写される歯の化粧用加圧転写シールの粘着剤層を、（メタ）アクリル酸アルキル共重合体、（（メタ）アクリル酸アルキル／ジアセトンアクリルアミド）共重合体、メタクリル酸メチル／メタクリル酸ブチル／メタクリル酸ジメチルアミノエチル共重合体、メタクリル酸メチル／アクリル酸エチル／メタクリル酸塩化トリメチルアンモニウムエチル共重合体から選ばれる少なくとも１種の粘着成分と可塑剤とを含有する粘着剤組成物で形成し、かつ支持体を、ワックス層との接触面がシリコーンで被覆された支持体で形成することにより、歯の化粧用加圧転写シールの支持体上に形成された粘着剤層を歯面に押し当てて支持体上から加圧後、支持体を剥がすことで、支持体のみがワックス層及び粘着剤層（転写層）から速やかに剥離し、ワックス層で表面が被覆された粘着剤層が歯面に貼付されて転写され、かかる粘着剤層は、歯面への粘着性に優れ、歯の貼付面が水分で濡れた状態であっても粘着性を発揮し、かつワックス層と支持体のシリコーンが支持体からの剥離性を高めて歯面にムラなく転写され、歯の大きさに合わせてシールを丁寧にカットするといった面倒な工程を行わなくても、自然で違和感のない優れた色調を歯面に付与でき、良好な化粧効果を発揮すること、更に、歯面に転写された粘着剤層の表面が透明又は半透明のワックス層で被覆されていることから、転写後の粘着剤層の耐久性が高く、粘着剤層由来の自然な色調も付与でき、よって、簡便かつ短時間の操作でムラなくきれいに歯を被覆して化粧できることを見出し、本発明をなすに至った。
【０００８】
従って、本発明は、支持体上にワックス層を介して粘着剤層が積層されてなり、歯面に該粘着剤層面を貼付して加圧後に支持体を剥離することで、該ワックス層及び粘着剤層が歯面に貼付して転写される歯の化粧用加圧転写シールであって、粘着剤層が、（メタ）アクリル酸アルキル共重合体、（（メタ）アクリル酸アルキル／ジアセトンアクリルアミド）共重合体、メタクリル酸メチル／メタクリル酸ブチル／メタクリル酸ジメチルアミノエチル共重合体、メタクリル酸メチル／アクリル酸エチル／メタクリル酸塩化トリメチルアンモニウムエチル共重合体から選ばれる少なくとも１種の粘着成分と可塑剤とを含有してなる粘着剤組成物で形成され、かつ支持体のワックス層との接触面がシリコーンで被覆されてなることを特徴とする歯の化粧用加圧転写シールを提供する。
【０００９】
この場合、上記粘着成分として、
粘着成分（Ａ）：けん化価が５０〜８０で、エタノールに粘着成分（Ａ）を樹脂分として２０質量％溶解した時の粘度（２５℃）が５０〜１２０ｍＰａ・ｓである（メタ）アクリル酸アルキル共重合体及び／又は（（メタ）アクリル酸アルキル／ジアセトンアクリルアミド）共重合体と、
粘着成分（Ｂ）：酸価が１８０〜３３０ｍｇＫＯＨ／ｇで、エタノールに粘着成分（Ｂ）を樹脂分として２０質量％溶解した時の粘度（２５℃）が２００〜１０００ｍＰａ・ｓである（メタ）アクリル酸アルキル共重合体と
を含むことが好ましい。
【００１０】
また、上記粘着剤組成物に、更に増粘剤としてヒドロキシプロピルセルロース及び／又はヒドロキシプロピルメチルセルロースアセテートサクシネートを配合すること、更には白色顔料を配合することがより好ましい。
【発明の効果】
【００１１】
本発明の歯の化粧用加圧転写シールは、粘着剤層を歯に押し当てて支持体上から加圧した後、支持体を剥がすことで、支持体のみが剥離して表面がワックス層で被覆された粘着剤層（転写層）が歯の表面に貼付してムラなく速やかに転写されて、自然で優れた色調（化粧効果）を歯面に付与することができ、かつ粘着剤層とワックス層がそれぞれ適度な歯への粘着力と支持体からの剥離力及び良好な耐久性を有するため、優れた簡便性・操作性を両立することができるもので、歯の色調を一時的に変化させる化粧用の用途に有用である。
【発明を実施するための最良の形態】
【００１２】
以下、本発明を更に詳しく説明する。
本発明の歯の化粧用加圧転写シールは、支持体上にワックス層を介して粘着剤層が積層されてなり、歯面に粘着剤層面を貼付して加圧後に支持体を剥離することで、ワックス層及び粘着剤層が歯面に貼付して転写される歯の化粧用加圧転写シールであり、粘着剤層が、（メタ）アクリル酸アルキル共重合体、（（メタ）アクリル酸アルキル／ジアセトンアクリルアミド）共重合体、メタクリル酸メチル／メタクリル酸ブチル／メタクリル酸ジメチルアミノエチル共重合体、メタクリル酸メチル／アクリル酸エチル／メタクリル酸塩化トリメチルアンモニウムエチル共重合体から選ばれる少なくとも１種の粘着成分と可塑剤とを含有してなる粘着剤組成物で形成され、支持体のワックス層との接触面がシリコーンで被覆されてなるものである。
【００１３】
本発明に用いられる支持体は、歯の凹凸や歯間部に密着し、口腔内に入れても違和感の少ない柔軟性を有するものが望ましいが、これだけでなく、ワックス層が容易に剥離することが求められる。そのため、支持体は少なくともワックス層と接する面がシリコーンでコーティングされているものを使用する。
【００１４】
支持体の材質は口腔内に適用可能な安全なものであれば特に制限されないが、ポリエチレン、ポリプロピレン、ポリエチレンテレフタレート等のポリエステル、ポリウレタン、レーヨン、パルプ、紙、酢酸ビニル樹脂、アクリル樹脂、フッ素系樹脂、シリコーンゴム、天然ゴム及び金属箔等から選ばれる１種又は２種以上が好適であり、これらの中ではポリエチレン、ポリプロピレン、ポリエチレンテレフタレート、とりわけポリエチレンテレフタレートが好ましい。
【００１５】
支持体の厚さは、口腔内で安全かつ使用性良く適用できれば特に制限されないが、１０〜１００μｍ、特に１０〜３０μｍが望ましく、１０μｍに満たないと柔らかすぎて操作性が悪く、貼付する際に歯の化粧用加圧転写シールにシワが寄ってムラが生じ、化粧効果が悪くなるだけでなく、耐久性も低下する場合があり、１００μｍを超えると装着中に違和感が生じるだけでなく、歯間部への密着性が悪くなるため化粧効果や耐久性が低下する場合がある。
【００１６】
このような支持体としては、特にポリエチレン（厚さ２５〜１００μｍ）、ポリプロピレン（厚さ１０〜７０μｍ）、ポリエチレンテレフタレート（厚さ１０〜４０μｍ）、とりわけポリエチレンテレフタレート（厚さ１０〜３０μｍ）が好適に使用できる。
【００１７】
本発明で用いる支持体は、上記したように材質の支持体の少なくとも片面がシリコーンで被覆されているもので、この場合、ワックス層を積層する面がシリコーンで被覆されていることが、支持体の剥離性向上の点から必要である。ワックス層を積層する支持体面がシリコーンで被覆されていないと、支持体のみをワックス層及び粘着剤層から容易に剥離することができない。
なお、支持体は片面だけでなく両面がシリコーンで被覆されていても差し支えない。
【００１８】
このようなシリコーンで被覆された支持体としては、市販品を使用することができ、例えばＰＥＴ（ポリエチレンテレフタレート）としては、ＳＰ−ＰＥＴ−２５−Ｂｕ（東セロ製、厚さ２５μｍ、シリコーンコート）、２５ＲＬ−０７（Ｌ）（王子特殊紙（株）製、厚さ２５μｍ、シリコーンコート）、２５ＲＬ−０７（４）（王子特殊紙（株）製、厚さ２５μｍ、シリコーンコート）、２５ＲＬ−０７（８）（王子特殊紙（株）製、厚さ２５μｍ、シリコーンコート）などが挙げられ、ポリプレン、特にＯＰＰ（二軸延伸ポリプロピレン）としては、４０ＲＬ−０１（王子特殊紙（株）製、厚さ４０μｍ、シリコーンコート）などが挙げられ、ＰＥ（ポリエチレン）としては、１００ＲＬ−０２（王子特殊紙（株）製、厚さ１００μｍ、シリコーンコート）等が挙げられる。
【００１９】
支持体と粘着剤層との間に形成されるワックス層は、支持体のシリコーン被覆面からの剥離性を高めると共に、歯に転写された転写層表面を保護して耐久性や撥水性を付与することができるものである。このようなワックス層は、透明又は半透明の層であり、例えばパラフィンワックス（融点４０〜１００℃）、ミツロウ、キャンデリラワックス、モクロウ、カルナバワックス、ライスワックス、マイクロクリスタリンワックス等のワックスで形成されることが好ましく、より好ましくはパラフィンワックス（融点６０〜１００℃）、ミツロウ、マイクロクリスタリンワックスであり、特にパラフィンワックス（融点６０〜１００℃）及びマイクロクリスタリンワックスを組み合わせることが望ましい。
【００２０】
なおこの場合、パラフィンワックス（融点６０〜１００℃）／マイクロクリスタリンワックス＝９０／１０〜０／１００（質量比、以下同様。）、特に８０／２０〜５／９５の割合で使用することが、粘着剤層の歯への粘着力と支持体からの剥離力を両立する上で好ましい。
【００２１】
ワックスの支持体上への展延量は、０．３〜５０ｇ／ｍ2が好ましく、更に好しくは０．６〜３０ｇ／ｍ2である。０．３ｇ／ｍ2未満の場合には支持体からワックス層及び粘着剤層（転写層）が十分に剥離しない場合がある。５０ｇ／ｍ2を超える場合にはワックス層が厚くなって、上記転写層の柔軟性が低下して耐久性が低下する場合がある。
【００２２】
本発明の歯の化粧用加圧転写シールの粘着剤層を形成する粘着剤組成物は、粘着成分及び可塑剤を含有し、更に増粘剤、白色顔料を配合することが好ましい。
【００２３】
本発明に用いられる粘着成分としては、メタクリル酸メチル／メタクリル酸ブチル／メタクリル酸ジメチルアミノエチル共重合体、メタクリル酸メチル／アクリル酸エチル／メタクリル酸塩化トリメチルアンモニウムエチル共重合体、アクリル酸メチル／メタクリル酸共重合体，メタクリル酸メチル／メタクリル酸共重合体，アクリル酸エチル／メタクリル酸共重合体，メタクリル酸メチル／アクリル酸エチル共重合体等の（メタ）アクリル酸アルキル共重合体、（（メタ）アクリル酸アルキル／ジアセトンアクリルアミド）共重合体から選ばれる少なくとも１種が好ましく、とりわけ（メタ）アクリル酸アルキル共重合体、（（メタ）アクリル酸アルキル／ジアセトンアクリルアミド）共重合体が好ましい。
【００２４】
上記粘着成分として用いられる（メタ）アクリル酸アルキル共重合体とは、繰り返し単位に（メタ）アクリル酸のアルキルエステルを必ず含むものであるが、更に繰り返し単位に（メタ）アクリル酸の酸型を含んでも良い。アルキルエステルは直鎖でも分岐鎖でも良く、アルキル鎖長の炭素数は１〜１２が好ましい。例えば、ｄｅｇｕｓｓａ．社製のオイドラギットＬ１００−５５、オイドラギットＬ１００、オイドラギットＳ１００、互応化学工業（株）製のプラスサイズＬ−８０１１などが挙げられる。
上記粘着成分として用いられる（（メタ）アクリル酸アルキル／ジアセトンアクリルアミド）共重合体とは、繰り返し単位に（メタ）アクリル酸のアルキルエステル及びジアセトンアクリルアミドを必ず含むものであるが、更に、繰り返し単位に（メタ）アクリル酸の酸型を含んでも良い。アルキルエステルは直鎖でも分岐鎖でも良く、アルキル鎖長の炭素数は１〜１２が好ましい。例えば、互応化学工業（株）製のプラスサイズＬ−５３Ｐ、プラスサイズＬ−９４００などが挙げられる。
また、メタクリル酸メチル／アクリル酸エチル／メタクリル酸塩化トリメチルアンモニウムエチル共重合体としては、例えばｄｅｇｕｓｓａ．社製のオイドラギットＲＬＰＯ等が、メタクリル酸メチル／メタクリル酸ブチル／メタクリル酸ジメチルアミノエチル共重合体としては、例えばｄｅｇｕｓｓａ．社製のオイドラギットＥＰＯ等を用いることができる。
【００２５】
上記粘着成分において、エタノールに粘着成分を樹脂分として２０質量％溶解した時の粘度（２５℃）は１０〜１０００ｍＰａ・ｓが好ましい。粘度（２５℃）が１０ｍＰａ・ｓ未満の場合には、粘着剤層の皮膜性が低下し耐久性が悪くなる場合があり、１０００ｍＰａ・ｓを超える場合には、粘着剤層の柔軟性が低下し耐久性が悪くなる場合がある。なお、粘着成分の粘度は、エタノールに粘着成分を樹脂分として２０質量％溶かして得られた溶液を、ＢＨ型粘度計（（株）東京計器製、Ｎｏ．２ローター、２０ｒｐｍ、２分間）を用いて測定した値である（以下、同様。）。
【００２６】
けん化価は５０〜７００が好ましい。けん化価が５０未満の場合には、粘着剤層の皮膜性が低下し耐久性が悪くなる場合があり、７００を超える場合には、粘着剤層の柔軟性が低下し耐久性が悪くなる場合がある。なお、粘着成分のけん化価の測定は、化粧品原料基準第二版注解記載のけん化価測定法により行った（以下、同様。）。
酸価は０〜３５０ｍｇＫＯＨ／ｇが好ましい。酸価が３５０ｍｇＫＯＨ／ｇを超える場合には、十分な耐久性を発揮しない場合がある。
【００２７】
粘着成分としては、より好適には下記粘着成分（Ａ）及び粘着成分（Ｂ）を組み合わせて配合することが望ましい。
粘着成分（Ａ）：けん化価が５０〜８０で、エタノールに粘着成分（Ａ）を樹脂分として２０質量％溶解した時の粘度（２５℃）が５０〜１２０ｍＰａ・ｓである（メタ）アクリル酸アルキル共重合体及び／又は（（メタ）アクリル酸アルキル／ジアセトンアクリルアミド）共重合体
粘着成分（Ｂ）：酸価が１８０〜３３０ｍｇＫＯＨ／ｇで、エタノールに粘着成分（Ｂ）を樹脂分として２０質量％溶解した時の粘度（２５℃）が２００〜１０００ｍＰａ・ｓである（メタ）アクリル酸アルキル共重合体
【００２８】
粘着成分（Ａ）は、けん化価が５０〜８０であり、かつエタノールに粘着成分（Ａ）を樹脂分として２０質量％溶解した時の粘度（２５℃）が５０〜１２０ｍＰａ・ｓである（メタ）アクリル酸アルキル共重合体及び（（メタ）アクリル酸アルキル／ジアセトンアクリルアミド）共重合体から選ばれる少なくとも一種である。
上記粘着成分（Ａ）として用いられる共重合体は、粘着剤組成物を調製する際の操作性の点で、中和品を用いることも可能である。
上記粘着成分（Ａ）として用いられる（メタ）アクリル酸アルキル共重合体とは、繰り返し単位に（メタ）アクリル酸のアルキルエステルを必ず含むものであるが、繰り返し単位に（メタ）アクリル酸の酸型を含んでも良い。アルキルエステルは直鎖でも分岐鎖でも良く、アルキル鎖長の炭素数は１〜１２が好ましい。例えば、互応化学工業（株）製のプラスサイズＬ−８０１１などが挙げられる。
上記粘着成分（Ａ）として用いられる（（メタ）アクリル酸アルキル／ジアセトンアクリルアミド）共重合体とは、繰り返し単位に（メタ）アクリル酸のアルキルエステル及びジアセトンアクリルアミドを必ず含むものであるが、更に、繰り返し単位に（メタ）アクリル酸の酸型を含んでも良い。アルキルエステルは直鎖でも分岐鎖でも良く、アルキル鎖長の炭素数は１〜１２が好ましい。例えば、互応化学工業（株）製のプラスサイズＬ−５３Ｐ、プラスサイズＬ−９４００などが挙げられる。
【００２９】
粘着成分（Ａ）のけん化価は５０〜８０、特に５５〜８０であることが好ましく、けん化価が５０未満であったり８０を超える場合には、歯への転写後の耐水性が十分に発揮されない場合がある。
【００３０】
エタノールに粘着成分（Ａ）を樹脂分として２０質量％溶解した時の粘度（２５℃）は５０〜１２０ｍＰａ・ｓであることが好ましく、５０ｍＰａ・ｓ未満であったり、１２０ｍＰａ・ｓを超える場合は、歯への転写後の耐久性が十分に発揮されない場合がある。
【００３１】
粘着成分（Ｂ）は、酸価が１８０〜３３０ｍｇＫＯＨ／ｇであり、かつエタノールに粘着成分（Ｂ）を樹脂分として２０質量％溶解した時の粘度（２５℃）が２００〜１０００ｍＰａ・ｓである（メタ）アクリル酸アルキル共重合体であり、中でも酸価が３００〜３３０ｍｇＫＯＨ／ｇであり、かつエタノールに粘着成分（Ｂ）を樹脂分として２０質量％溶解した時の粘度（２５℃）が２００〜３００ｍＰａ・ｓである（メタ）アクリル酸アルキル共重合体がより好適に使用できる。
上記粘着成分（Ｂ）として用いられる（メタ）アクリル酸アルキル共重合体とは、繰り返し単位に（メタ）アクリル酸のアルキルエステルを必ず含むものであるが、繰り返し単位に（メタ）アクリル酸の酸型を含んでも良い。アルキルエステルは直鎖でも分岐鎖でも良く、アルキル鎖長の炭素数は１〜１２が好ましく、特に１〜８であることが好ましい。例えば、ｄｅｇｕｓｓａ．社製のオイドラギットＬ１００−５５、オイドラギットＬ１００、オイドラギットＳ１００などが挙げられる。
【００３２】
粘着成分（Ｂ）の酸価は、１８０〜３３０ｍｇＫＯＨ／ｇであり、特に３００〜３３０ｍｇＫＯＨ／ｇであることが好ましい。酸価が１８０ｍｇＫＯＨ／ｇ未満であったり、３３０ｍｇＫＯＨ／ｇを超える場合には、歯への転写後の耐水性が十分に発揮されない場合がある。なお、酸価は化粧品原料基準（第二版注解）記載の方法にて測定した値である。
【００３３】
エタノールに粘着成分（Ｂ）を樹脂分として２０質量％溶解した時の粘度（２５℃）は２００〜１０００ｍＰａ・ｓ、特に２００〜３００ｍＰａ・ｓであることが好ましく、２００ｍＰａ・ｓ未満であったり、１０００ｍＰａ・ｓを超える場合は、やはり歯への転写後の耐久性が十分に発揮されない場合がある。
【００３４】
粘着成分（Ａ）及び（Ｂ）を併用する場合、粘着成分（Ａ）／（Ｂ）の質量比は１．０〜４．０が好ましく、更に好ましくは１．３〜３．０である。質量比が１．０未満の場合には歯への粘着力が低下し、それに伴い耐久性も低下する場合があり、４．０を超える場合には耐久性が悪くなる場合がある。
【００３５】
本発明に用いられる粘着成分の含有量（以下、総粘着成分量と言う）は、粘着剤組成物全体の４０〜７０％（質量百分率、以下同じ）が好ましく、特に４１〜６７％がより好ましい。総粘着成分量が４０％未満の場合には、歯への転写後の耐久性が十分でない場合があり、７０％を超える場合には、粘着剤層の展延が困難になって粘着剤層の均一性が低下し化粧効果が悪くなるだけでなく、耐久性も低下する場合がある。
【００３６】
また、粘着成分として、粘着成分（Ａ）及び粘着成分（Ｂ）を組み合わせて配合する場合、粘着成分（Ａ）及び粘着成分（Ｂ）の合計含有量が粘着剤組成物全体の４１〜６７％、特に４６〜６４％であることが望ましく、粘着成分の総含有量に対する粘着成分（Ａ）及び粘着成分（Ｂ）の合計含有量の割合は、５９〜１００％が望ましく、特に６５〜１００％が望ましい。粘着成分の総含有量に対する粘着成分（Ａ）及び粘着成分（Ｂ）の合計含有量の割合が５９％未満の場合には、十分な粘着力を発揮せず耐久性も低下する場合がある。
【００３７】
本発明に用いられる可塑剤としては、クエン酸トリエチル、平均分子量４００〜２０００のポリプロピレングリコール、平均分子量１９０〜４２０のポリエチレングリコールが好ましく、更に好ましくは平均分子量２８０〜４２０のポリエチレングリコールが好ましい。なお、ポリエチレングリコールの平均分子量は化粧品原料基準（第２版注解）記載の平均分子量を示す。
【００３８】
平均分子量１９０〜４２０のポリエチレングリコールとして具体的には、ポリエチレングリコール２００（平均分子量１９０〜２１０）、ポリエチレングリコール３００（平均分子量２８０〜３２０）、ポリエチレングリコール４００（平均分子量３８０〜４２０）等が挙げられ、市販品を使用することができる。商品によっては、例えばポリエチレングリコール＃２００等のようにポリエチレングリコールと数値の間に＃がつく場合がある。
【００３９】
また、ポリプロピレングリコールの平均分子量は、化粧品原料基準（第２版注解）記載の水酸基価測定法に従って水酸基価（ｍｏｌ）を測定し、平均分子量を算出した。算出式は以下の通りである。
ポリプロピレングリコール（ジオールタイプ）の場合；
平均分子量＝５６．１１×２０００／水酸基価
ポリプロピレングリコール（トリオールタイプ）の場合；
平均分子量＝５６．１１×３０００／水酸基価
【００４０】
本発明において可塑剤の含有量は、粘着剤組成物全体に対して１４〜３９％が好ましく、更に好ましくは１６〜３６％である。可塑剤の含有量が１４％未満の場合には歯への粘着性が低下し、それに伴い耐久性も悪くなる場合がある。３９％を超える場合にも耐久性が低下する場合がある。
【００４１】
更に、総粘着成分量／可塑剤含有量の質量比は１．０〜４．５が好ましく、更に好ましくは１．３〜３．８である。総粘着成分量／可塑剤含有量の質量比が１．０未満の場合には、歯への粘着力の低下に伴い耐久性も低下する場合があり、４．５を超える場合には粘着剤層が柔らかくなりすぎて逆に粘着力が低下し、また耐久力も低下する場合がある。
【００４２】
本発明の歯の化粧用加圧転写シールの粘着剤組成物には、更に白色顔料を添加することができ、白色顔料の添加により、歯により自然な色調を与え、より優れた化粧効果を付与でき、更には歯への粘着性を向上させることもできる。白色顔料は特に制限されないが、例えば酸化チタン、酸化亜鉛、酸化ジルコニウム、酸化マグネシウム等が挙げられ、好ましくは酸化チタンであり、とりわけ樹枝状で短軸０．０４〜０．０７μｍ、長軸０．２〜０．３μｍの粒子径を有する酸化チタンが好ましい。
【００４３】
このような樹枝状の短軸０．０４〜０．０７μｍ、長軸０．２〜０．３μｍの粒子径を有する酸化チタンは、商品名ＴＴＯ−Ｄ−１、ＴＴＯ−Ｄ−２（共に石原産業（株）製）として市販されており、これらを好適に使用できる。
【００４４】
なお、上記酸化チタンの粒子径は、電子顕微鏡（（株）日立ハイテクノロジーズ製、Ｓ−３０００Ｎ）を用いて１０万倍に拡大し、任意に選定した１０サンプルの長軸及び短軸の長さを測定してそれぞれ平均値を算出して求めた。
【００４５】
白色顔料の含有量は、粘着剤組成物全体の１〜３０％が好ましく、更に好ましくは３〜１８％である。白色顔料の含有量が１％未満の場合には、歯に十分な化粧効果を付与出来ない場合があり、３０％を超える場合には、不自然な歯の色になるだけでなく、粘着力が低下する場合がある。
【００４６】
本発明にかかわる粘着剤組成物には、更に増粘剤を添加することができ、増粘剤としては、例えばヒドロキシプロピルセルロース、ヒドロキシプロピルメチルセルロースアセテートサクシネート、ヒドロキシプロピルメチルセルロース、ポリビニルピロリドン等が挙げられるが、ヒドロキシプロピルセルロース及び／又はヒドロキシプロピルメチルセルロースアセテートサクシネートが好ましく、特にヒドロキシプロピルセルロースを添加することがより好ましい。
【００４７】
ヒドロキシプロピルセルロースとしては、特に、２質量％水溶液の粘度（２０℃）を単一円筒形回転粘度計（（株）トキメック製ＴＶＢ−２０Ｌ型、ローターＮｏ．Ｌ、Ｍ２又はＭ４を使用、回転数６０ｒｐｍ、測定時間４分）で測定した時の粘度が６〜１０ｍＰａ・ｓであるヒドロキシプロピルセルロースが、唾液で濡れた歯の表面への粘着力に優れている点でより好ましく、例えば、日本曹達（株）製のＨＰＣ−Ｌ（６〜１０ｍＰａ・ｓ）等が挙げられる。
【００４８】
ヒドロキシプロピルメチルセルロースアセテートサクシネートとしては、アセチル基を８〜１２％含有し、かつサクシノイル基を６〜１５％含有するものが好ましく、例えばアセチル基含有量が１２％でサクシノイル基含有量が６％である信越化学工業（株）製の信越ＡＱＯＡＴ  ＡＳ−ＨＧ、アセチル基含有量が８％でサクシノイル基含有量が１５％である信越化学工業（株）製の信越ＡＱＯＡＴ  ＡＳ−ＬＧ等が挙げられ、特に信越ＡＱＯＡＴ  ＡＳ−ＨＧがより好適である。
【００４９】
増粘剤の粘着剤組成物中への配合量は２．７〜１８％が好ましく、更に好ましくは５〜１８％である。増粘剤の含有量が２．７％未満の場合には歯又は歯の化粧用加圧転写シールが濡れた時に十分に歯に粘着しない場合があり、１８％を超える場合には逆に粘着力が低下し耐久性も悪化する場合がある。
【００５０】
本発明の歯の化粧用加圧転写シールの粘着剤層を形成する粘着剤組成物には、更に必要に応じて適宜、他の成分を配合することができ、例えば界面活性剤、各種有効成分、香料、防腐剤、着色剤、甘味剤、シリコーン等を配合することができる。
【００５１】
任意成分としては、例えば乳化、分散などを目的に界面活性剤として、アニオン性界面活性剤、ノニオン性界面活性剤や両性イオン界面活性剤の１種を単独で又は２種以上を併用することができる。
【００５２】
この場合、アニオン性界面活性剤としては、ラウリル硫酸ナトリウムなどのアルキル硫酸塩、Ｎ−ラウロイルグルタミン酸ナトリウム、Ｎ−パルミトイルグルタミン酸ナトリウムなどのＮ−アシルグルタミン酸ナトリウム、Ｎ−ラウロイルサルコシンナトリウム、Ｎ−ミリストイルサルコシンナトリウムなどのＮ−アシルサルコシンナトリウム、Ｎ−ラウロイルメチルタウリンナトリウム、Ｎ−ミリストイルメチルタウリンナトリウムなどのＮ−メチル−Ｎ−アシルタウリンナトリウム、Ｎ−メチル−Ｎ−アシルアラニンナトリウム、ラウリルベンゼンスルホン酸ナトリウム、水素添加ココナツ脂肪酸モノグリセリドモノ硫酸ナトリウム、ラウリルスルホ酢酸ナトリウム、α−オレフィンスルホン酸ナトリウム、ラウリルＰＯＥ（ポリオキシエチレン）硫酸ナトリウム、ラウリルＰＯＥ酢酸ナトリウム、ラウリルＰＯＥリン酸ナトリウム、ステアリルＰＯＥリン酸ナトリウム等が用いられる。
【００５３】
ノニオン性界面活性剤としては、ステアリン酸モノグリセリル、ラウリン酸デカグリセリルなどのグリセリン脂肪酸エステル、シヨ糖脂肪酸エステル、マルトース脂肪酸エステル、ラクトース脂肪酸エステルなどの糖脂肪酸エステル、マルチトール脂肪酸エステル、ラクチトール脂肪酸エステルなどの糖アルコール脂肪酸エステル、ポリオキシエチレンソルビタンモノラウレート、ポリオキシエチレンソルビタンモノステアレートなどのポリオキシエチレンソルビタン脂肪酸エステル、ポリオキシエチレン硬化ヒマシ油等のポリオキシエチレン脂肪酸エステル、ミリスチン酸モノ又はジエタノールアミドなどの脂肪酸エタノ−ルアミド、ソルビタン脂肪酸エステル、ポリオキシエチレン高級アルコールエーテル、ポリオキシエチレンポリオキシプロピレン共重合体、ポリオキシエチレンポリオキシプロピレン脂肪酸エステル等が用いられる。
【００５４】
両性イオン界面活性剤としては、ラウリルジメチルアミノ酢酸ベタインなどのアルキルジメチルアミノ酢酸ベタイン、Ｎ−ラウリルジアミノエチルグリシン、Ｎ−ミリスチルジアミノエチルグリシンなどのＮ−アルキルジアミノエチルグリシン、Ｎ−アルキル−Ｎ−カルボキシメチルアンモニウムベタイン、２−アルキル−１−ヒドロキシエチルイミダゾリンベタインナトリウム等が用いられる。
【００５５】
界面活性剤の配合量は、組成物全体の０〜１０％、特に０〜５％が好適である。
【００５６】
更に、有効成分として、デキストラナーゼ、ムタナーゼ、リゾチーム、アミラーゼ、プロテアーゼ、溶菌酵素、スーパーオキサイドディスムターゼなどの酵素、ピロリン酸ナトリウム、トリポリリン酸ナトリウム、メタリン酸ナトリウムなどの水溶性ポリリン酸塩、アラントイン、ジヒドロコレスタノール、グリチルリチン酸類、グリチルレチン酸、ε−アミノカプロン酸、トラネキサム酸、ビサボロール、イソプロピルメチルフェノール、塩化ナトリウム、トリクロサン、クロルヘキシジン塩類、塩化セチルピリジニウム、塩化ベンゼトニウム、塩化ベンザルコニウム、アスコルビン酸及びその塩類、トコフェロール、オウゴン、オオバク、ローズマリー、チョウジ、タイムなどの生薬抽出物、フッ化ナトリウム等のフッ化物、モノフルオロリン酸ナトリウム、フッ化スズ等を配合し得る。なお、上記有効成分の粘着剤組成物中への配合量は、本発明の効果を妨げない範囲で通常量とすることができる。
【００５７】
本発明にかかわる上記粘着剤組成物には、更に、アネトール、カルボン、ペパーミント油、スペアミント油などの香料、安息香酸及びそのナトリウム塩、パラベン類などの防腐剤、赤色３号、赤色１０４号、黄色４号、青色１号、緑色３号、ベンガラなどの色素又は着色剤、サッカリン及びそのナトリウム塩、ステビオサイド、グリチルリチン、アスパルテームなどの甘味剤、更には支持体への粘着剤組成物の展延性を向上させる目的でメチルポリシロキサン、ポリオキシエチレン・メチルポリシロキサン共重合体、ポリ（オキシエチレン・オキシプロピレン）メチルポリシロキサン共重合体、トリメチルシロキシケイ酸、メチルフェニルポリシロキサンなどのシリコーン等を配合し得る。
【００５８】
本発明の歯の化粧用加圧転写シールの粘着剤層を形成する粘着剤組成物のｐＨは、口腔内及び人体に対して安全性上問題ない範囲であれば特に限定されるものではないが、望ましくは精製水で１０倍希釈した時の水相のｐＨが５．０〜１０．０が好適であり、更に望ましくは５．５〜９．０である。ｐＨ５．０未満の場合には適用時間によっては脱灰の懸念があり、ｐＨ１０．０を超える場合には、歯肉等への接触によって粘膜剥離等が起こる場合がある。
【００５９】
ｐＨ調整剤として、酢酸、塩酸、硫酸、硝酸、クエン酸、リン酸、水酸化ナトリウム、水酸化カリウム、酢酸ナトリウム、炭酸ナトリウム、クエン酸ナトリウム、クエン酸水素ナトリウム、リン酸ナトリウム、リン酸水素ナトリウム、２−アミノ−２−メチルプロパン−１−オール、２−アミノ−２−メチルプロパン−１，３−ジオール等を配合し得る。
【００６０】
本発明の歯の化粧用加圧転写シールは、支持体のシリコーンでコーティングされた面にワックスを展延してワックス層を形成し、更にそのワックス層上に、例えばエタノール等の揮発性溶剤に粘着成分及び可塑剤、更に必要に応じて白色顔料や増粘剤等を加えて分散した粘着剤組成物の溶液（以下、展延溶液と略す。）を展延後、乾燥して揮発性溶剤を除去して粘着剤層を形成し、歯の化粧用加圧転写シールを得ることができる。
【００６１】
本発明において、粘着剤層の厚さは、歯に対して粘着力が発揮されれば特に制限されないが、１０〜２００μｍ、特に２０〜１００μｍの範囲が好適であり、この範囲の厚さになるように上記展延溶液を展延することが好ましい。
【００６２】
また、ワックス層と粘着剤層を合わせた層（転写層）の厚さは、ワックス層が非常に薄い場合（例えば０．３μｍ程度の場合）もあるので、粘着剤層の厚さ同様１０〜２００μｍが好ましく、特に２０〜１００μｍが好ましい。上記転写層の厚さが１０μｍ未満の場合には、歯の化粧用加圧転写シールの物理的強度が弱くなりすぎて耐久性が低下するだけでなく、十分な化粧効果が得られない場合があり、無理に多量の白色顔料を添加すると粘着力や耐久性が更に悪くなる場合がある。厚さが２００μｍを超える場合には貼付時に違和感があるだけでなく、口唇の接触が多くなるため耐久性が低下する場合がある。
【００６３】
粘着剤組成物の展延溶液を展延後は、２０〜９５℃で１分〜２４時間静置するなどして、揮発性溶剤を除去して乾燥させることができる。
【００６４】
本発明の歯の化粧用加圧転写シールは、歯の一本ずつにそれぞれ転写するだけでなく、複数の歯を同時に転写することも可能である。また、歯間部等に密着させる用具と併用することによって転写性を向上させることも可能である。なお、本発明の歯の化粧用加圧転写シールを歯面に加圧転写する方法としては、手指による加圧だけでなく、スティックなどで歯の平滑面や歯間部に擦りつける方法等が挙げられる。スティックの先端は、ヘラ状、平面又は曲面を有することができ、スティックの片側又は両端が異なる形状を有していても良い。
【００６５】
なお、本発明の歯の化粧用加圧転写シールは、上記使用方法に応じた形状にすればよく、処理する歯の数や部位に応じてシート状等に形成でき、幅や長さも適宜調整できるが、複数歯を同時に加圧転写できる形状にすることができ、この場合には、単純な長方形だけでなく、歯頸部に沿った曲線を有することが好ましい。
例えば、上顎左３番−上顎右３番の６本の歯に貼付する場合、幅４８〜６０ｍｍ、高さ９〜１１ｍｍ、歯茎と接する側には歯頸部に沿って山型の曲線を有する形状などが挙げられる。下顎左３番−下顎右３番の６本の歯に貼付する場合は、上顎の場合よりもひと回り小さく、幅３６〜４６ｍｍ、高さ７〜９ｍｍ、歯茎と接する側には歯頸部に沿って山型の曲線を有する形状などが挙げられる。また、歯列のアーチにフィットさせるために、Ｖ字や弓なりの形状であることが好ましい。
本発明の歯の化粧用加圧転写シールは、粘着剤層を保護する目的で剥離ライナーを有することが好ましい。剥離ライナーとしては、シリコーンでコーティングされたグラシン紙、ポリエチレンテレフタレート、ポリエチレン、ポリプロピレンなどを用いることができ、例えば市販品として、王子特殊紙（株）製７０ＧＳ（３）などを好適に用いることができる。
【実施例】
【００６６】
以下、実験例、実施例及び比較例を示して本発明を具体的に説明するが、本発明は下記実施例に制限されるものではない。なお、以下の例において配合量はいずれも質量％である。また、表１〜８及び実施例５０〜５３に使用した粘着成分については、純分換算した配合量（原料中にエタノールが含まれる成分は、溶剤のエタノールを５０℃で２時間静置し乾燥させた）を示した。
【００６７】
〔実験例〕
表１〜８に示す組成の化粧用加圧転写シールを下記方法で調製し、粘着力、剥離力、化粧効果及び耐久性を下記の方法で評価した。
【００６８】
歯の化粧用加圧転写シールの調製方法
増粘剤を添加する場合には、最初に増粘剤を無水エタノールに加え、密閉容器中で撹拌して溶解させた。次に、必要に応じて白色顔料を加え、続いて可塑剤及び予めエタノールに溶解させた粘着成分を添加し、均一に分散して展延溶液を得た。支持体にワックスをコーティングする場合には、予めワックス及び支持体を加温後、ワックスを支持体に擦り付けて、又はワックス溶液に浸漬してコーティングした。ワックスのコーティング量は支持体の重量変化により算出した。上記の通り準備された支持体の上に展延溶液を滴下・展延し、５０℃で２時間静置して、歯の化粧用加圧転写シールを得た。
【００６９】
粘着力評価法
ポリエチレンテレフタレート製フィルム（テイジンテトロンフィルムＧ２、３８μｍ、帝人デュポンフィルム（株）製）上に展延溶液を２０×２０ｍｍ角になるように滴下・展延して５０℃で２時間静置して粘着力評価用サンプルを調製した。サンプルを動かないように固定し、直径７ｍｍの円柱状のハイドロキシアパタイトペレット（ＨＡＰ）を１ｋｇで１０秒間加圧後、引き上げた時の最大応力をテンションゲージ（（株）エー・アンド・デイ製、デジタルフォースゲージＡＤ−４９３２Ａ−５０Ｎ）にて３サンプル測定し、平均値を粘着力（ｄｒｙ）とし、下記基準で評価した。
【００７０】
粘着力（ｄｒｙ）の評価基準；
◎：１０．０ｇ／ｍｍ2以上１５．０ｇ／ｍｍ2未満
○：６．０ｇ／ｍｍ2以上１０．０ｇ／ｍｍ2未満
△：２．０ｇ／ｍｍ2以上６．０ｇ／ｍｍ2未満
×：０ｇ／ｍｍ2以上２．０ｇ／ｍｍ2未満
【００７１】
一方、別に用意されたサンプルを動かないように固定後、スプレーで水をひと吹きしてシールを湿らせた後、粘着力（ｄｒｙ）と同様に粘着力（ｗｅｔ）を測定し、下記基準で評価した。
粘着力（ｗｅｔ）の評価基準；
◎：４．０ｇ／ｍｍ2以上６．５ｇ／ｍｍ2未満
○：２．５ｇ／ｍｍ2以上４．０ｇ／ｍｍ2未満
●：２．０ｇ／ｍｍ2以上２．５ｇ／ｍｍ2未満
△：１．０ｇ／ｍｍ2以上２．０ｇ／ｍｍ2未満
×：０ｇ／ｍｍ2以上１．０ｇ／ｍｍ2未満
【００７２】
剥離力評価法
「歯の化粧用加圧転写シールの調製方法」に記載の方法で調製した歯の化粧用加圧転写シール（２０×２０ｍｍ）を動かないように固定し、直径７ｍｍの円形の両面テープをテンションゲージの先端に貼り付け、１ｋｇで１０秒間加圧後、引き上げた時にワックス層と支持体間が剥離する時の最大応力を３サンプル測定し、その平均値を剥離力とし、下記基準で評価した。
剥離力の評価基準；
◎：５．０ｇ／ｍｍ2以上９．０ｇ／ｍｍ2未満
○：９．０ｇ／ｍｍ2以上１３．０ｇ／ｍｍ2未満
△：１３．０ｇ／ｍｍ2以上１５．０ｇ／ｍｍ2未満
×：１５．０ｇ／ｍｍ2以上２０．０ｇ／ｍｍ2未満
【００７３】
化粧効果及び耐久性評価法
「歯の化粧用加圧転写シールの調製方法」に記載の方法で調製した歯の化粧用加圧転写シールを抜去歯（前歯）の大きさに合わせて切り、抜去歯に貼り付け、白色顔料を含有する場合には、デジタル画像を取得し、その画像を１０人に見せ、５段階で化粧効果を判定した。判定基準は下記の通りである。
５点：違和感ない
４点：やや不自然な感じはあるが問題ないレベルである。
３点：どちらとも言えない
２点：やや違和感がある。
１点：非常に違和感がある。
【００７４】
１０人による上記判定結果を平均し、以下の基準で評価した。
化粧効果の評価基準；
◎：４．０以上５．０未満
○：３．０以上４．０未満
△：２．０以上３．０未満
×：１．０以上２．０未満
【００７５】
また、上記画像を取得後、シールを貼り付けた抜去歯を撹拌しながら水中に２４時間浸漬した後、シール表面を手指で擦った時に残存するシール量で耐久性を評価した。
耐久性の評価基準；
◎：全く剥がれない
○：先端等が一部剥がれるが、１ｍ離れた距離から判別出来ない。
△：最初に貼り付けた部分の３／４以上残存。
×：最初に貼り付けた部分の３／４未満残存。
【００７６】
総合評価
上記評価結果についての総合評価は、下記基準で評価した。
◎：評価項目全てにおいて◎である。
○：全ての評価項目において×、△がなく、いずれかの項目に○が１つ以上ある。
△：全ての評価項目において×がなく、いずれかの評価項目に△が１個以上ある。
×：いずれかの評価項目に×がある。
【００７７】
【表１】
2008162936.tif 000002
注）表中、粘着成分比、総粘着成分量／可塑剤の値は、質量比である（以下、同様。）。
【００７８】
【表２】
2008162936.tif 000003
【００７９】
【表３】
2008162936.tif 000004
【００８０】
【表４】
2008162936.tif 000005
【００８１】
【表５】
2008162936.tif 000006
【００８２】
【表６】
2008162936.tif 000007
【００８３】
【表７】
2008162936.tif 000008
【００８４】
【表８】
2008162936.tif 000009
【００８５】
表１〜８の結果から、本発明の歯の化粧用加圧転写シールは、簡便性・操作性の指標である転写層の歯への粘着力及び支持体からの剥離力に優れ、耐久性にも優れ、かつ白色顔料の添加により、ムラのない優れた色調（化粧効果）を歯面に提供できることが確認された。
【００８６】
なお、表中に用いられている各成分の詳細を下記に示す。粘着成分における粘度（２５℃）は、樹脂分として２０質量％になるように溶かしたエタノール溶液を、ＢＨ型粘度計（（株）東京計器製、Ｎｏ．２ローター、２０ｒｐｍ、２分間）を用いて測定した値である。
＜粘着成分＞
共重合体１；
メタクリル酸メチル／アクリル酸エチル／メタクリル酸塩化トリメチルアンモニウムエチル共重合体（ｄｅｇｕｓｓａ．社製、オイドラギットＲＬＰＯ、酸価１００ｍｇＫＯＨ／ｇ未満、けん化価５３２、粘度（２５℃）４０ｍＰａ・ｓ、メタクリル酸メチル／アクリル酸エチル／メタクリル酸塩化トリメチルアンモニウムエチルのモル比＝２／１／０．２）
共重合体２；
メタクリル酸メチル／メタクリル酸ブチル／メタクリル酸ジメチルアミノエチル共重合体（ｄｅｇｕｓｓａ．社製、オイドラギットＥＰＯ、酸価１００ｍｇＫＯＨ／ｇ未満、けん化価４０１、メタクリル酸メチル／メタクリル酸ブチル／メタクリル酸ジメチルアミノエチルのモル比＝１／１／２）
粘着成分（Ａ）
共重合体Ａ−１；
（（メタ）アクリル酸アルキル／ジアセトンアクリルアミド）共重合体の２−アミノ−２−メチルプロパン−１−オールによる中和品（互応化学工業（株）製、プラスサイズＬ−５３Ｐ、樹脂分を５０％含有したエタノール溶液、けん化価７５．６、粘度（２５℃）６０ｍＰａ・ｓ）
共重合体Ａ−２；
（メタ）アクリル酸アルキル共重合体の２−アミノ−２−メチルプロパン−１−オールによる中和品（互応化学工業（株）製、プラスサイズＬ−８０１１、樹脂分を４０％含有したエタノール溶液、けん化価６０．７、粘度（２５℃）１０４ｍＰａ・ｓ）
共重合体Ａ−３；
（（メタ）アクリル酸アルキル／ジアセトンアクリルアミド）共重合体の２−アミノ−２−メチルプロパン−１−オールによる中和品（互応化学工業（株）製、プラスサイズＬ−９４００、樹脂分を４０％含有したエタノール溶液、けん化価５２．２、粘度（２５℃）９０ｍＰａ・ｓ）
【００８７】
粘着成分（Ｂ）
共重合体Ｂ−１；
アクリル酸エチル／メタクリル酸共重合体（ｄｅｇｕｓｓａ．社製、オイドラギットＬ１００−５５、酸価３１９ｍｇＫＯＨ／ｇ、粘度（２５℃）２２８ｍＰａ・ｓ、アクリル酸エチル／メタクリル酸のモル比＝１／１）
共重合体Ｂ−２；
メタクリル酸メチル／メタクリル酸共重合体（ｄｅｇｕｓｓａ．社製、オイドラギットＬ１００、酸価３２２ｍｇＫＯＨ／ｇ、粘度（２５℃）２７２ｍＰａ・ｓ、メタクリル酸メチル／メタクリル酸のモル比＝１／１）
共重合体Ｂ−３；
メタクリル酸メチル／メタクリル酸共重合体（ｄｅｇｕｓｓａ．社製、オイドラギットＳ１００、酸価１８７ｍｇＫＯＨ／ｇ、粘度（２５℃）９３０ｍＰａ・ｓ、メタクリル酸メチル／メタクリル酸のモル比＝２／１）
【００８８】
＜可塑剤＞
クエン酸トリエチル；
森村商事（株）製、シトロフレックス２
ポリエチレングリコール４００；
ライオン（株）製、ＰＥＧ＃４００Ｋ、平均分子量４００
ポリエチレングリコール３００；
ライオン（株）製、ＰＥＧ＃３００Ｋ、平均分子量３００
ポリプロピレングリコール７００；
和光純薬工業（株）製
【００８９】
＜白色顔料＞
酸化チタン；石原産業（株）製、ＴＴＯ−Ｄ−１
酸化チタン；石原産業（株）製、ＴＴＯ−Ｄ−２
酸化チタン；石原産業（株）製、ＣＲ−５０
【００９０】
＜ワックス＞
パラフィンワックス１５５；
日本精鑞（株）製、パラフィンワックス（融点６９℃）
パラフィンワックス１４０；
日本精鑞（株）製、パラフィンワックス（融点６１℃）
パラフィンワックス１１５；
日本精鑞（株）製、パラフィンワックス（融点４７℃）
Ｈｉ−Ｍｉｃ−１０７０；
日本精鑞（株）製、マイクロクリスタリンワックス（融点７９℃）
Ｈｉ−Ｍｉｃ−１０４５；
日本精鑞（株）製、マイクロクリスタリンワックス（融点７０℃）
ミツロウ；
横関油脂工業（株）製、精製ミツロウ（白）ＢＥＥＳＷＡＸＦＡ−１０
【００９１】
＜増粘剤＞
ヒドロキシプロピルセルロース；日本曹達（株）製、ＨＰＣ−Ｌ
ヒドロキシプロピルメチルセルロースアセテートサクシネート；
信越化学工業（株）製、信越ＡＱＯＡＴ  ＡＳ−ＨＧ、アセチル基１２％及びサクシノイル基６％含有
＜揮発性溶剤＞
無水エタノール；甘糟化学産業（株）製
＜支持体＞
ＰＥＴ；ポリエチレンテレフタレート
ＯＰＰ；二軸延伸ポリプロピレン
ＰＥ；ポリエチレン
＜その他＞
ユカフォーマーＳＭ；
（メタクリロイルオキシエチルカルボキシベタイン／メタクリル酸アルキル）コポリマー
ＫＦ−９６−１０００ｃｓ；信越化学工業（株）製、メチルポリシロキサン
【００９２】
〔実施例５０〕
下記の歯の化粧用転写シールの調製及びその評価方法は、前述の実施例及び比較例と同様に行った。その結果、簡便性・操作性を両立するために必要な「粘着力（ｄｒｙ）」「粘着力（ｗｅｔ）」「剥離力」「耐久性」、及びムラがなく優れた色調を歯に付与する「化粧効果」はいずれも○であった。
【００９３】
＜粘着剤層組成＞
メタクリル酸メチル／メタクリル酸ブチル／メタクリル酸ジメチルアミノエチル共重合体
（ｄｅｇｕｓｓａ．社製、オイドラギットＥＰＯ、酸価１００ｍｇＫＯＨ／ｇ未満、けん化価４０１、粘度（２５℃）４４ｍＰａ．ｓ、メタクリル酸メチル／メタクリル酸ブチル／メタクリル酸ジメチルアミノエチルのモル比＝１／１／２）        ６６．３％
ポリプロピレングリコール２０００（和光純薬工業（株）製、平均分子量２０００）
３３．１％
フッ化ナトリウム                                                  ０．１％
香料                                                              ０．５％      
計                                                            １００．０％
【００９４】
粘着剤層の厚さ：１０μｍ
ワックス層：キャンデリラワックス（東亜化成（株）製、１０ｇ／ｍ2）
転写層の厚さ：２０μｍ
支持体：未延伸ポリプロピレン、片面シリコーンコート、厚さ７０μｍ（王子特殊紙（株）製、７０ＲＬ−０５）
【００９５】
〔実施例５１〕
下記歯の化粧用転写シールの調製及びその評価方法は、前述の実施例及び比較例と同様に行った。その結果、簡便性・操作性を両立するために必要な「粘着力（ｄｒｙ）」「粘着力（ｗｅｔ）」「剥離力」「耐久性」、及びムラがなく優れた色調を歯に付与する「化粧効果」はいずれも◎であった。
【００９６】
＜粘着剤層組成＞
（（メタ）アクリル酸アルキル／ジアセトンアクリルアミド）共重合体の２−アミノ−２−メチルプロパン−１−オールによる中和品（互応化学工業（株）製、プラスサイズＬ−５３Ｐ、樹脂分を５０％含有したエタノール溶液、けん化価７５．６、粘度（２５℃）６０ｍＰａ・ｓ）                                                  ４０．０％
アクリル酸エチル／メタクリル酸共重合体（ｄｅｇｕｓｓａ．社製、オイドラギットＬ１００−５５、酸価３１９ｍｇＫＯＨ／ｇ、粘度（２５℃）２２８ｍＰａ・ｓ、アクリル酸エチル／メタクリル酸のモル比＝１／１）                          ２０．０％
ポリエチレングリコール４００（ライオン（株）製、ＰＥＧ＃４００Ｋ、平均分子量４００）                                                            ２９．９９％
ヒドロキシプロピルセルロース（日本曹達（株）製、ＨＰＣ−Ｌ）    １０．０％
青色１号                                                          ０．０１％    
計                                                            １００．０％
【００９７】
粘着剤層の厚さ：２０μｍ
ワックス層：パラフィンワックス（日本精鑞（株）製、パラフィンワックス１５５、融点６９℃）２０ｇ／ｍ2
転写層の厚さ：４０μｍ
支持体：ポリエチレンテレフタレート、片面シリコーンコート、厚さ２５μｍ（王子特殊紙（株）製、２５ＲＬ−０７（Ｌ））
【００９８】
〔実施例５２〕
下記歯の化粧用転写シールの調製及びその評価方法は、前述の実施例及び比較例と同様に行った。その結果、簡便性・操作性を両立するために必要な「粘着力（ｄｒｙ）」は◎、「粘着力（ｗｅｔ）」「剥離力」「耐久性」は○であった。また、ムラがなく優れた色調を歯に付与する「化粧効果」は○であった。
【００９９】
＜粘着剤層組成＞
（メタ）アクリル酸アルキル共重合体の２−アミノ−２−メチルプロパン−１−オールによる中和品（互応化学工業（株）製、プラスサイズＬ−８０１１、樹脂分を４０％含有したエタノール溶液、けん化価６０．７、粘度（２５℃）１０４ｍＰａ・ｓ）
３５．１％
メタクリル酸メチル／メタクリル酸共重合体（ｄｅｇｕｓｓａ．社製、オイドラギットＳ１００、酸価１８７ｍｇＫＯＨ／ｇ、粘度（２５℃）９３０ｍＰａ・ｓ、メタクリル酸メチル／メタクリル酸のモル比＝２／１）                            １７．５％
ポリプロピレングリコール４００（日本油脂（株）製、ユニオールＤ−４００、平均分子量４００）                                                      ２６．３％
ヒドロキシプロピルメチルセルロースアセテートサクシネート（信越化学工業（株）製、信越ＡＱＯＡＴ  ＡＳ−ＬＧ、アセチル基８％、サクシノイル基１５％）
１１．６８％
酸化亜鉛（堺化学工業（株）製、ＮＡＮＯＦＩＮＥ−５０、球状）      ９．４％
水酸化ナトリウム                                                  ０．０２％    
計                                                            １００．０％
【０１００】
粘着剤層の厚さ：１８０μｍ
ワックス層：カルナバワックス（東亜化成（株）製、精製微粒状カルナバＳ）２０ｇ／ｍ2
転写層の厚さ：２００μｍ
支持体：ポリエチレン、片面シリコーンコート、厚さ２５μｍ（王子特殊紙（株）製、２５ＲＬ−０２）
【０１０１】
〔実施例５３〕
下記歯の化粧用転写シールの調製及びその評価方法は、前述の実施例及び比較例と同様に行った。その結果、簡便性・操作性を両立するために必要な指標のうち、「粘着力（ｄｒｙ）」「剥離力」は◎、「粘着力（ｗｅｔ）」「耐久性」は○であった。また、ムラがなく優れた色調を歯に付与する「化粧効果」は○であった。
【０１０２】
＜粘着剤層組成＞
（メタ）アクリル酸アルキル共重合体の２−アミノ−２−メチルプロパン−１−オールによる中和品（互応化学工業（株）製、プラスサイズＬ−８０１１、樹脂分を４０％含有したエタノール溶液、けん化価６０．７、粘度（２５℃）１０４ｍＰａ・ｓ）
３７．７％
メタクリル酸メチル／メタクリル酸共重合体（ｄｅｇｕｓｓａ．社製、オイドラギットＬ１００、酸価３２２ｍｇＫＯＨ／ｇ、粘度（２５℃）２７２ｍＰａ・ｓ、メタクリル酸メチル／メタクリル酸のモル比＝１／１）                            １８．９％
ポリエチレングリコール３００（ライオン（株）製、ＰＥＧ＃３００Ｋ、平均分子量３００）                                                            ２８．３％
ヒドロキシプロピルセルロース（日本曹達（株）製、ＨＰＣ−Ｍ）      ５．０％
酸化ジルコニウム（日本電工（株）製、Ｎ−ＰＣ）                  １０．１％      
計                                                            １００．０％
【０１０３】
粘着剤層の厚さ：５９μｍ
ワックス層：パラフィンワックス（日本精鑞（株）製、パラフィンワックス１５５）／マイクロクリスタリンワックス（日本精鑞（株）製、Ｈｉ−Ｍｉｃ−１０７０）＝７５／２５、１ｇ／ｍ2
転写層の厚さ：６０μｍ
支持体：ポリエチレン、片面シリコーンコート、厚さ１００μｍ（王子特殊紙（株）製、１００ＲＬ−０２）